Brevet FR3098913A1 — publié le 20210122

Description Titre de l'invention : Dispositif et méthode pour mesurer in-situ le temps de vie de porteurs minoritaires dans un matériau semi- conducteur Domaine technique 100011 La présente invention concerne le domaine des semi-conducteurs et plus particu- lièrement des cellules photovoltaïques et plus particulièrement encore la mesure in-situ du temps de vie des porteurs minoritaires dans des matériaux semi-conducteurs, plus particulièrement des cellules photovoltaïques. Technique antérieure [0002] Il est connu d'étudier les propriétés du matériau composant une cellule photo- voltaïque grâce à la mesure de la photoluminescence générée dans la structure de la cellule. Plus précisément, la mesure de la luminescence est utilisée pour étudier la qualité du matériau en déterminant le temps de vie des porteurs de charge minoritaires. [0003] Une cellule photovoltaïque comporte une jonction P-N. Par la suite, on appelle la largeur de bande interdite ou « gap » Eg. de la jonction le gap de la couche absorbant le rayonnement lumineux incident. Une cellule tandem est un empilement de deux cellules. Une cellule multi-jonctions est constituée de plusieurs couches minces semiconductrices et de largeur de bande interdite décroissante. [0004] De par l'amélioration de la qualité du silicium cristallin et à cause de la tendance actuelle à réduire l'épaisseur des plaquettes de silicium, le taux de recombinaison des porteurs minoritaires à la surface des cellules photovoltaïques est devenu le facteur limitant l'efficacité des cellules. Pour cette raison, la propriété de la surface des cellules est un paramètre critique. [0005] La complexité et le nombre de processus interagissant avec la surface des cellules photovoltaïques durant leur fabrication sont devenus si importants (par exemple : texturation de surface, passivation, revêtement AR, encapsulation, co-firing...) que les techniques conventionnelles ex-situ de mesure du temps de vie de porteurs de charges minoritaires ne sont plus satisfaisantes. Afin d'étudier et de comprendre les effets de chaque procédé durant la fabrication d'une cellule photovoltaïque, ces techniques ex-situ consistent à comparer le temps de vie de porteurs de charges minoritaires avant et après chaque étapes du procédé de fabrication. Cependant, cette méthode est longue et complexe car elle nécessite plusieurs lots d'un même échantillon afin d'étudier précisément une seule étape du procédé de fabrication en répétant une même mesure. [0006] De nombreuses méthodes permettant d'étudier in-situ le temps de vie de porteurs mi- noritaires au sein de matériaux photovoltaïques ont été proposées. 2 100071 Par exemple, il est connu d'étudier la décroissance de la photo-conductivité en régime micro-onde (voir T.S. Horanyi et al, Appl. Surf. Sci. 63 (1993) 306-311). Cependant, cette technique utilise une forte intensité laser qui n'est pas compatible pour étudier les propriétés des cellules photovoltaïque avec une couche passivation mince, par exemple 5 nm. De plus, la sensibilité de cette méthode décroit lorsque la conductivité du matériau augmente. Enfin, cette méthode n'a pas permis, à ce jour, d'étudier le temps de vie de porteurs minoritaires pour une densité de porteurs spécifique de référence. Un tel résultat est critique car au sein du silicium cristallin, le temps de vie des porteurs minoritaires varie fortement en fonction de la densité de porteurs minoritaires (variation pouvant aller de 100 à 1000 ps voir plus). C'est la raison pour laquelle, dans la communauté photovoltaïque ou électronique, le temps de vie des porteurs minoritaires est présenté pour une densité de porteurs spécifique de référence (par exemple lob cm-3 pour une cellule solaire mono-jonction en silicium cristallin). Cela permet de comparer les propriétés des cellules solaires bien qu'elles sont fabriquées par des méthodes différentes ou dans différents laboratoires. [0008] La mesure résolue en temps de la photoluminescence (PL) à partir d'un modèle physique basé sur la décroissance du signal PL permet d'étudier une cellule photovoltaïque in-situ et permet, par exemple, de remonter à une densité de pièges électronique ou de temps de vie de porteurs minoritaires (voir US 201 3/1 2261 2 A 1 ou G.D. Jenkins et al, Proc. SPIE 9226 (2015)). Cependant, à cc jour, cette technique n'a pas permis de déterminer le temps de vie de porteurs minoritaires pour une densité de porteurs spécifique. [0009] Il est également connu de réaliser l'étude d'une cellule photovoltaïque par photolu- minescence à l'aide d'une source laser modulée sinusoïdalement en mesurant le déphasage entre l'intensité de la source laser et celle du signal PL (R. Bruggemann et al, J. Non-Cryst. Solids 352 (2006) 188861891), cette technique pouvant être appliquée in-situ. Cependant, à ce jour, cette technique n'a pas permis de déterminer le temps de vie de porteurs minoritaires pour une densité de porteurs spécifique. En outre, le temps de vie des porteurs minoritaires fourni par cette technique est le temps de vie dit différentiel qui est imprécis. L'invention vise à pallier certains problèmes de l'art antérieur. A cet effet, un objet de l'invention est une méthode pour mesurer in-situ le temps de vie de porteurs minoritaires dans une cellule photovoltaïque en mesurant un signal de photoluminescence généré par un rayonnement lumineux émis à une pluralité d'intensités moyennes distinctes et modulé successivement à une pluralité de fréquences de modulation distinctes. Résumé de l'invention 3 [0010] A cet effet, un objet de l'invention est une méthode pour mesurer in-situ le temps de vie de porteurs minoritaires dans un matériau semi-conducteur comprenant au moins une première jonction en mesurant un premier signal de photoluminescence , ladite méthode comprenant : A. illuminer au moins la première jonction du matériau semi-conducteur avec un premier rayonnement lumineux émis à une pluralité d'intensités moyennes Ili, ie[1,m] et à une première longueur d'onde adaptée pour générer un premier signal de photoluminescence dans ladite première jonction du matériau semiconducteur ; pour chaque ie[1,m] on réalise les sous-étapes consistant à: Al - calculer le taux de photogénération G; de porteurs de charge ; A2-moduler ledit premier rayonnement lumineux successivement à une pluralité n>1 de fréquences de modulation distinctes (I); je[l ,n] et pour chaque je[1,n] : A21-détecter le premier signal de photoluminescence et mesurer le déphasage cpi; entre une amplitude du premier rayonnement lumineux incident et une amplitude du premier signal de photoluminescence A3-calculer le temps de vie de porteurs minoritaires Ti à partir des mesures dudit déphasage avec jE[1,n]; A4-calculer la densité de porteurs minoritaires Ani à partir du temps de vie des porteurs minoritaires Ti et du taux de photogénération [0011] Selon des modes particuliers de l'invention : -la méthode comprend une étape B, après l'étape A, de détermination d'une fonction continue représentative de l'évolution du temps de vie de porteurs minoritaires en fonction de la densité de porteurs minoritaires à partir des valeurs déterminées lors de l'étape A4, dite première fonction ; -la méhode comprend une étape C, après l'étape B, de calcul du temps de vie de porteurs minoritaires corrigé, ledit calcul étant effectué à partir de la dérivée de la première fonction, du calcul du temps de vie de porteurs minoritaires et du taux de photogénération ; -la méthode comprend une étape D, après l'étape C, de détermination d'une fonction continue calculant le temps de vie de porteurs minoritaires corrigée en fonction de la densité de porteurs minoritaires à partir des valeurs du temps de vie de porteurs minoritaires corrigé déterminées lors de l'étape C, dite deuxième fonction - le matériau semi-conducteur comprend en outre une deuxième jonction (J2)de largeur de bande interdite supérieure à la largeur de la bande interdite de la première jonction et : -l'étape A comprend en outre l'illumination de la deuxième jonction, avec un deuxième rayonnement lumineux (L2;11) à une deuxième longueur d'onde adaptée pour générer un deuxième signal de photoluminescence (PL2) dans ladite deuxième jonction du matériau semi-conducteur; -l'étape A21 comprend en outre la détection, ledit deuxième signal de photoluminescence et la mesure de l'intensité du deuxième signal de photoluminescence. -la deuxième longueur d'onde est inférieure à la première longueur d'onde et le deuxième rayonnement lumineux est absorbé par la deuxième jonction du matériau semi-conducteur alors que le premier rayonnement lumineux traverse la deuxième jonction pour être absorbé par la première jonction ; - au moins les étapes A à A4 sont répétées plusieurs fois pendant un procédé de traitement du matériau semi-conducteur ; Un autre objet de l'invention est un dispositif pour mesurer in-situ le temps de vie de porteurs minoritaires dans un matériau semi-conducteur comprenant au moins une première jonction en mesurant un premier signal de photoluminescence, ledit dispositif comprenant : -au moins une première source laser émettant un premier rayonnement lumineux à une première longueur d'onde, configure° pour émettre un rayonnement laser à une pluralité d'intensités moyennes distinctes avec ie[1,m] et configurée pour être modulé successivement à une pluralité de fréquences de modulation distinctes (ai avec jE[1,n] et configurée pour illuminer une première jonction du matériau semiconducteur de manière à générer un premier signal de photoluminescence dans ladite première jonction du matériau semi-conducteur; -un système de détection relié à ladite première source laser, adapté pour détecter le premier signal de photoluminescence et mesurer des déphasages 4)ii, entre l'amplitude de chaque premier rayonnement lumineux incident d'intensité Il, et de fréquence de modulation coi et l'ampltiude du premier signal de photoluminescence associé; -une unité de traitement reliée au système de détection adaptée pour -calculer, pour chaque intensité moyenne distincte Ili du premier rayonnement lumineux, le taux de photogénération G, de porteurs de charge minoritaires; -calculer, pour chaque intensité moyenne Ili distincte du premier rayonnement lumineux , le temps de vies de porteurs minoritaires -ri à partir des mesures du déphasage 4);;; -calculer, pour chaque intensité moyenne Ili distincte du premier rayonnement lumineux , la densité de porteur minoritaires Ani à partir du temps de vie des porteurs minoritaires -ri et du taux de photogénération Gi. Selon des modes particuliers de l'invention : -l'unité de traitement est configurée en outre pour ajuster une fonction continue calculant le temps de vie des porteurs minoritaires en fonction de la densité de porteurs minoritaires pour la pluralité d'intensités moyennes distinctes du premier rayonnement lumineux, dite première fonction; - le système de détection comprend au moins un amplificateur à détection synchrone ; -le dispositif comprend une deuxième source laser émettant un deuxième rayonnement lumineux à une deuxième longueur d'onde, ladite deuxième source laser étant configurée pour illuminer une deuxième jonction du matériau semi-conducteur, de largeur de bande interdite supérieure à la largeur de la bande interdite de la première jonction et pour générer un deuxième signal de photoluminescence dans ladite deuxième jonction du matériau semi-conducteur ; et un composant optique séparateur adapté pour séparer spatialement le premier signal de photoluminescence et le deuxième signal de photoluminescence ; ledit système de détection étant en outre configuré pour détecter ledit deuxième signal de photoluminescence et mesurer l'intensité du deuxième signal de photoluminescence ; -la première source et la deuxième source laser sont configurécs de manière à ce que la deuxième longueur d'onde soit inférieure à la première longueur d'onde et le deuxième rayonnement lumineux soit absorbé par la deuxième jonction du matériau semiconducteur alors que le premier rayonnement lumineux traverse la deuxième jonction pour être absorbé par la première jonction ; - le système de détection comprend au moins un photodétecteur. Brève description des dessins [0012] D'autres caractéristiques, détails et avantages de l'invention ressortiront à la lecture de la description faite en référence aux dessins annexés donnés à titre d'exemple et qui représentent, respectivement : [0013] [fig.1] une vue schématique d'un dispositif selon l'invention pour mesurer in-situ le temps de vie de porteurs minoritaires dans une cellule photovoltaïque. [0014] [fig.2] une méthode selon l'invention pour mesurer in-situ le temps de vie des porteurs minoritaires dans une cellule photovoltaïque. [0015] [fig.3] une méthode pour mesurer in-situ le temps de vie des porteurs minoritaires dans une cellule photovoltaïque, selon une variante de l'invention. [0016] [fig.4] un graphique représentant respectivement le temps de vie des porteurs de charge minoritaires et le temps de vie des porteurs de charge minoritaires corrigé en fonction de la densité de porteurs de charge minoritaires. [0017] [fig.5] une vue schématique d'un dispositif pour mesurer in-situ le temps de vie des porteurs minoritaires dans une cellule photovoltaïque multi-jonctions selon un mode de réalisation de l'invention. [0018] Dans les figures, sauf contre-indication, les éléments ne sont pas à l'échelle. Description des modes de réalisation 6 [0019] La figure 1 illustre une vue schématique d'un dispositif Disp selon l'invention pour mesurer in-situ le temps de vie des porteurs minoritaires dans un matériau semiconducteur, pouvant par exemple être une cellule photovoltaïque Ec en mesurant un premier signal de photoluminescence PL1 . Ce dispositif est destiné à mettre en oeuvre la méthode de la figure 2 que l'on détaillera plus loin. [0020] Dans tous les modes de réalisation de l'invention, la cellule photovoltaïque Ec en matériau semi-conducteur comporte au moins une première jonction J1 comportant une couche absorbant un rayonnement lumineux incident possédant une largeur de bande interdite ou « gap » Eo. Par la suite on considère que les terme jonction et couche semi-conductrice absorbant un rayonnement incident sont équivalent. Ainsi, selon un mode de réalisation de l'invention, la cellule photovoltaïque est une cellule mono-jonction. Alternativement selon un autre mode de réalisation de l'invention la cellule photovoltaïque est une cellule comportant plusieurs jonctions comme une cellule multi-jonctions ou encore une cellule tandem (empilement de deux cellules). [0021] Le dispositif Disp comprend une première source laser SL1 constituée d'une laser L et d'un modulateur PC. Le laser L est une source laser monochromatique de haute intensité. Ainsi, selon un mode de réalisation de l'invention le laser est une LED ou une SLED (Superluminescente diode en anglais). Alternativemet, selon un autre mode de réalisation de l'invention, le laser L comprend une source haute intensité et à large bande couplée à un filtre spectral. Selon un mode de réalisation de l'invention, le modulateur est un obturateur mécanique contrôlé electroniquement. Alternativement, selon un autre mode de réalisation, le modulateur est un modulateur électronique controlant l'alimentation du laser. [0022] La première source laser est configurée pour émettre un premier rayonnement lumineux (ou signal d'excitation) Llin à une première longueur d'onde A 1, configurée pour émettre un rayonnement laser à une pluralité d'intensités moyennes distinctes Ili avec ie[Lm]. De plus, par le biais du modulateur, la première source laser est configurée pour être modulée successivement à une pluralité de fréquences de modulation distinctes @Ji avec j E [En]. [0023] La première source laser est adaptée pour illuminer la première jonction JI de la cellule photovoltaïque Ec de manière à générer un premier signal de photoluminescence PLI dans la première jonction JI de la cellule photovoltaïque. La première source laser SL1 est configurée pour émettre un rayonnement laser à une longueur d'onde X telle que h / cÀ -> afin d'exciter la cellule photovoltaïque. 1 [0024] Selon un mode de réalisation de l'invention, afin d'avoir un alignement plus robuste, au moins une partie du trajet optique du premier rayonnement lumineux Llin depuis la première source laser jusqu'à la cellule phoovoltaïque est fibre (comme représenté en 7 figure 1). Le porte-échantillon PE est adapté pour maintenir la cellule photovoltaïque fixe pendant sa caractérisation au cours du procédé de fabrication afin d'effectuer des mesures in-situ. Par exemple, selon un mode de réalisation, le porte échantillon est placé au sein d'un réacteur lors de l'étape de recuit de la cellule photovoltaïque, afin de suivre l'évolution in-situ de la cellule photovoltaïque pendant cette étape. [0025] Une fois excitée par le laser pulsé, la cellule solaire se trouve dans un état de dés- équilibre. La cellule solaire revient à l'équilibre en émettant de la lumière (luminescence des cellules solaires et plus généralement des matériaux semiconducteurs). En particulier, le premier rayonnement lumineux excite les électrons dans la bande de valence du semiconducteur (e.g. silicium cristallin), ces derniers se trouvant à l'état excité dans la bande de conduction. [0026] Ensuite, ces électrons se relaxent et se recombinent avec des trous (lacunes de charges positives) se trouvant dans la bande de valence. Cette relaxation est accompagnée par une émission de lumière où les photons possèdent une énergie égale au « gap » du semiconducteur (largeur de bande interdite). Ces recombinaisons radiatives sont à l'origine du signal de luminescence. En résumé, les photons du premier rayonnement lumineux illuminant la première jonction seront absorbés par cette dernière générant des paires d'électrons-trous et émettant des photons formant le premier signal de photoluminescence PL1. [0027] Ainsi, la première source laser SLI émet un premier rayonnement lumineux à une intensité moyenne Ili avec ic[I,m] modulé à une première fréquence de modulation coi avec je[1,n] et générant un premier signal de photoluminescence associé que l'on nommera PLIii. [0028] Le dispositif de la figure 1 comprend en outre un système optique de collection Coll configuré pour collecter le premier signal de photoluminescence PLI. Selon un mode de réalisation de l'invention, ce dispositif optique est constitué d'un miroir parabolique et d'un ensemble de lentilles permettant de collimater le premier signal de photoluminescence et de le diriger sur une photodiode Phot permettant de détecter l'intensité du premier signal de photoluminescence. Selon un autre mode de réalisation de l'invention, ce dispositif optique est constitué d'un ensemble de doublet achromatique (doublet de lentilles) permettant de collimater le premier signal de photoluminescence. Selon un mode de réalisation, le premier signal de photoluminescence collecté est couplé à une fibre optique et dirigé sur la photodiode. Selon un autre mode de réalisation de l'invention, le premier signal de photoluminescence collecté est focalisé directement sur la photodiode. [0029] La première source laser est configurée pour que le premier rayonnement lumineux illumine la première jonction avec une angle d'incidence suffisant pour que le système optique de collection ne collecte pas le premier rayonnement lumineux réfléchit par la 8 cellule photovoltaïque. En plus, un filtre passe-haut est utilisé pour filtrer la réflexion de la première source laser. La première source laser est configurée pour que la surface illuminée (i.e. zone de photogénération ; typiquement d'un diamètre de quelques millimètres) soit plus grande le surface de collection (i.e. zone de mesure ; typiquement quelques dizaines à quelques centaines de microns). [0030] Le dispositif comprend un pré-amplificateur Amp configure pour amplifier le premier signal de photoluminescence après et détection par la photodiode Phot. Alternativement, selon un autre mode de réalisation le dispositif ne comprend pas d'amplificateur. [0031] Après amplification, le premier signal de photoluminescence est dirigé vers un système de détection Det relié à la première source laser SLI et à une unité de traitement UT. Selon une variante le système de détection comprend au moins un amplificateur à détection synchrone (Lock-In Amplifier en anglais). [0032] La figure 2 illustre une méthode pour mesurer in-situ le temps de vie de porteurs mi- noritaires dans une cellule photovoltaïque selon l'invention, mise en oeuvre par le dispositif de la figure 1. [0033] Cette méthode comprend une première étape A consistant à illuminer, par à la première source laser SL1, au moins la première jonction :11 de la cellule photovoltaïque Ec avec un premier rayonnement lumineux Ll ,,, émis à une pluralité d'intensités moyennes Hi, ie[l ,m] et à une première longueur d'onde X1 adaptée pour générer un premier signal de photoluminescence PL1 dans ladite première jonction de la cellule photovoltaïque Ec. [0034] Pour chaque ie[1,m] on réalise les sous-étapes Al-A4 suivantes : [0035] Une étape Ai consiste à calculer, à l'aide de l'unité de traitement reliée au système de détection lui-même relié à la première source laser SL1, le taux de photogénération Q de porteurs de charge. On suppose que celui-ci est égal au flux de photons F1 - 11À i / h c du premier rayonnement lumineux en supposant qu'un photon absorbé génère une paire électron-trou. [0036] Une étape A2 consistant à moduler, grâce au modulateur PC, le premier rayonnement lumineux émis par la première source laser SL1 successivement à une pluralité n>1 de fréquences de modulation distinctes co,je[1,n]. Les fréquences de modulation sont sélectionnée en fonction de la première source laser SL1, du préamplificateur et du lockin amplifier. Typiquement, elles sont comprises entre 20 Hz et 100 kHz . [0037] Pour chaque je[1,n] on réalise la sous-étape A21 consistant à détecter l'amplitude, avec le système de détection Det, du premier signal de photoluminescence PL1;i associé au premier rayonnement lumineux d'intensité moyenne IL et de fréquence de modulation o.); et mesurer le déphasage & entre l'amplitude du premier rayonnement lumineux incident et l'amplitude du premier signal de photoluminescence PL1. La 9 mesure du déphasage est par exemple réalisée par l'amplificateur à détection synchrone du système de détection, ledit amplificateur à détection synchrone étant synchronisé à la première source laser SL1. [0038] La méthode de la figure 2 comprend une autre étape A3 consistant à calculer, grâce à l'unité de traitement Ut reliée au système de détection, le temps de vie de porteurs minoritaires ri à partir des mesures du déphasage 4),,, avec je[1,n] entre l'intensité du premier rayonnement lumineux incident et l'intensité du premier signal de photoluminescence. La relation entre le temps de vie de porteurs minoritaires -r.' pour une intensité moyenne Ili, le déphasage cl), et la fréquence de modulation foi est donnée par l'équation suivante : [0039] tan ( 0 .. )= r w . [0040] Le temps de vie de porteurs minoritaires ti est donc calculé, par l'unité de traitement, à partir de la pente de la droite représentant la valeur de la tangente du déphasage tan \ 0 en fonction de la fréquence de modulation CO j, cette droite tracée pour toutes les fréquences de modulation coi,jE[1,n1. Il est nécessaire d'utiliser une pluralité de fréquences de modulation afin d'améliorer la fiabilité du calcul du temps de vie. Préférentiellement, au moins 3 fréquences de modulation sont utilisées. [0041] La méthode de la figure 2 comprend une dernière étape A4, réalisée par l'unité de traitement, consistant à calculer la densité des porteurs minoritaires Ani à partir du temps de vie des porteurs minoritaires Ti et du taux de photo-génération Gi à partir de l'équation suivante : [0042] Ani=rix Gi [0043] La méthode de la figure 2 permet de calculer une densité Ani et un temps de vie Ti de porteurs de charge minoritaires pour chaque intensité moyenne Ili, ie[1,M] du premier rayonnement lumineux. Il est intéressant de calculer le temps de vie des porteurs minoritaires pour une pluralité d'intensités moyennes distinctes car, comme nous l'expliquerons plus loin, cela constitue une étape nécessaire pour la détermination du temps de vie pour une densité de porteurs spécifique de référence. Or, cette détermination est critique car le temps de vie varie fortement en fonction de la densité de porteurs minoritaires (variation pouvant aller dc 100 à 1000 ps voir plus pour le silicium cristallin). C'est la raison pour laquelle, dans la communauté photovoltaïque ou électronique, le temps de vie des porteurs minoritaires est présenté pour une densité de porteurs spécifique (c.g. 1015 cm-3 pour une cellule solaire mono-jonction en silicium cristallin). Cela permet dc comparer les propriétés des cellules solaires bien qu'elles sont fabriquées par des méthodes différentes ou dans différents laboratoires. Cependant, l'intensité laser est reliée au taux de photogénération et fait par ailleurs varier la densité dc porteurs. C'est pourquoi il est très dificilc de mesurer le temps de vie des porteurs à une densité des porteurs souhaitée. Il est donc nécessaire de mesurer le temps de vie des porteurs pour plusieurs intensités laser afin de calculer le temps de vie t à une densité An souhaitée (c.g. 10' cm-3) par interpolation ou extrapolation à l'aide de la méthode de la figure 3 détaillée plus loin. [0044] De plus, la méthode de la figure 2 peut être réalisée in-situ par le dispositif de la figure 1 en répétant la totalité des étapes A-A4 plusieurs fois pendant un procédé de traitement de la cellule photovoltaïque afin d'observer commmcnt le temps de vie de porteurs minoritaires évolue au cours du procédé. [0045] Pour fonctionner, la méthode illustrée dans la figure 2 nécessite un temps de vie des porteurs de charge minoritaires suffisament long. Ainsi, la première jonction J1 est réalisée dans un matériau tel que le temps de vie de porteurs de charge minoritaires soit supérieure à lys, préferentiellcment supérieur à 10 vs. Ainsi, selon un mode de réalisation la première jonction J1 est réalisée en silicium cristallin (de gap E,,I)et la première source laser est configurée pour émettre un premier rayonnement à une première longueur d'onde À 1 Egi. La deuxième jonction de la cellule photovoltaïque peut être réalisée dans un matériau semi-conducteur du groupe 111-V, en perovskite ou encore en CIGS. Ainsi, dans ce mode de réalisation, la cellulle photovoltaïque est une cellule comportant au moins deux jonctions comme une cellule multijonctions ou encore une cellule tandem (empilement de deux cellules). [0057] Le dispositif du mode de réalisation de la figure 5 est identique à celui de la figure 1 à l'exception qu'il comprend une deuxième source laser SL2 émettant un deuxième rayonnement lumineux L2in à une deuxième longueur d'onde "ti.2à intensité constante. La deuxième source laser est configurée pour illuminer la deuxième jonction J2 de la cellule photovoltaïque et pour générer un deuxième signal de photoluminescence PL2 dans ladite deuxième jonction de la cellule photovoltaïque. La deuxième source laser SL2 est une source laser monochromatique de haute intensité. Ainsi, selon un mode dc réalisation la deuxième source laser est une LED ou une SLED. [0058] Dans le mode de réalisation de la figure 5, la première source et la deuxième source laser sont configurées de manière à ce que la deuxième longueur d'onde soit inférieure à la première longueur d'onde (2.2 REVENDICATIONSMéthode pour mesurer in-situ le temps de vie de porteurs minoritaires dans un matériau semi-conducteur (Ec) comprenant au moins une première jonction (J1) en mesurant un premier signal de photoluminescence (PLI ), ladite méthode comprenant : a. illuminer au moins la première jonction (J I ) du matériau semi- conducteur (Ec) avec un premier rayonnement lumineux (L I ,') émis à une pluralité d'intensités moyennes 11,, ie[ I ,m[ et à une première longueur d'onde adaptée pour générer un premier signal de photoluminescence (PLI) dans ladite première jonction du matériau semi-conducteur ; [Revendication 2] [Revendication 3] [Revendication 4] pour chaque ie[1,m] on réalise les sous-étapes consistant à: Al- calculer le taux de photogénération Q de porteurs de charge ; A2-moduler ledit premier rayonnement lumineux successivement à une pluralité n>1 de fréquences de modulation distinctes wijE[1,n] et pour chaque je[1,n] : A21-détecter le premier signal de photoluminescence (PL1) et mesurer le déphasage (1),; entre une amplitude du premier rayonnement lumineux incident (Llir,) et une amplitude du prcmicr signal de photoluminescence (PL1) A3-calculer le temps de vie de porteurs minoritaires r à partir des mesures dudit déphasage (L)ii, avec je [1,n],; A4-calculer la densité de porteurs minoritaires AR à partir du temps de vie des porteurs minoritaires r et du taux de photogénération Q. Méthode selon la revendication précédente, comprenant une étape B, après l'étape A, de détermination d'une fonction continue représentative de l'évolution du temps de vie de porteurs minoritaires en fonction de la densité de porteurs minoritaires à partir des valeurs déterminées lors de l'étape A4, dite première fonction. Méthode selon la revendication précédente, comprenant une étape C, après l'étape B, de calcul du temps de vie de porteurs minoritaires corrigé, ledit calcul étant effectué à partir de la dérivée de la première fonction, du calcul du temps de vie de porteurs minoritaires et du taux de photogénération. Méthode selon la revendication précédente, comprenant une étape D, 15 [Revendication 5] [Revendication 6] [Revendication 7] [Revendication 8] après l'étape C, de détermination d'une fonction continue calculant le temps de vie de porteurs minoritaires corrigée en fonction de la densité de porteurs minoritaires à partir des valeurs du temps de vie de porteurs minoritaires corrigé déterminées lors de l'étape C, dite deuxième fonction. Méthode selon l'une quelconque des revendications précédentes, dans laquelle le matériau semi-conducteur comprend en outre une deuxième jonction (J2)de largeur de bande interdite supérieure à la largeur de la bande interdite de la première jonction et dans laquelle: -l'étape A comprend en outre l'illumination de la deuxième jonction, avec un deuxième rayonnement lumineux (L2;11) à une deuxième longueur d'onde adaptée pour générer un deuxième signal de photoluminescence (PL2) dans ladite deuxième jonction du matériau semiconducteur; -l'étape A21 comprend en outre la détection, ledit deuxième signal de photoluminescence et la mesure de l'intensité du deuxième signal de photoluminescence. Méthode selon la revendication précédente dans laquelle, lors de l'illumination, la deuxième longueur d'onde est inférieure à la première longueur d'onde et le deuxième rayonnement lumineux est absorbé par la deuxième jonction du matériau semi-conducteur alors que le premier rayonnement lumineux traverse la deuxième jonction pour être absorbé par la première jonction. Méthode selon l'une quelconque des revendications précédentes, dans laquelle au moins les étapes A à A4 sont répétées plusieurs fois pendant un procédé de traitement du matériau semi-conducteur. Dispositif (Disp) pour mesurer in-situ le temps de vie de porteurs minoritaires dans un matériau semi-conducteur (Ec) comprenant au moins une première jonction (J1) en mesurant un premier signal de photoluminescence (PLI), ledit dispositif comprenant : -au moins une première source laser (SL1) émettant un premier rayonnement lumineux (Li;,,) à une première longueur d'onde, configurée pour émettre un rayonnement laser à une pluralité d'intensités moyennes distinctes IL avec ic[1,m] et configurée pour être modulé successivement à une pluralité de fréquences de modulation distinctes co; avec je[1,n] et configurée pour illuminer une première jonction du matériau semi-conducteur de manière à générer un premier signal de photoluminescence (PLI) dans ladite première jonction (Ji) du 16 [Revendication 9] [Revendication 10] [Revendication 11] matériau semi-conducteur; -un système de détection (Da) relié à ladite première source laser (SL1), adapté pour détecter le premier signal de photoluminescence (PL1) et mesurer des déphasages 44 entre l'amplitude de chaque premier rayonnement lumineux incident (Lli') d'intensité Ili et de fréquence de modulation foi et l'ampltiudc du premier signal de photoluminescence (PL]) associé; -une unité de traitement (UT) reliée au système dc détection adaptée pour : -calculer, pour chaque intensité moyenne distincte Ili du premier rayonnement lumineux, le taux de photogénération G; de porteurs de charge minoritaires; -calculer, pour chaque intensité moyenne il distincte du premier rayonnement lumineux , le temps de vies dc porteurs minoritaires Ti à partir des mesures du déphasage (1);;; -calculer, pour chaque intensité moyenne IL distincte du premier rayonnement lumineux , la densité de porteur minoritaires Ani à partir du temps de vie des porteurs minoritaires ri et du taux de photogénération G. Dispositif selon la revendication précédente, dans lequel l'unité de traitement est configurée en outre pour ajuster une fonction continue calculant le temps de vie des porteurs minoritaires en fonction de la densité de porteurs minoritaires pour la pluralité d'intensités moyennes distinctes du premier rayonnement lumineux, dite première fonction. Dispositif selon l'une quelconque des revendications 8 et 9 dans lequel le système de détection comprend au moins un amplificateur à détection synchrone. Dispositif selon l'une des revendications 8 à 10 comprenant : -une deuxième source laser (SL2) émettant un deuxième rayonnement lumineux (L2in) à une deuxième longueur d'onde, ladite deuxième source laser étant configurée pour illuminer une deuxième jonction (J2) du matériau semi-conducteur, de largeur de bande interdite supérieure à la largeur de la bande interdite de la première jonction et pour générer un deuxième signal de photoluminescence (PL2) dans ladite deuxième jonction du matériau semi-conducteur, -un composant optique séparateur (Sep) adapté pour séparer spatialement le premier signal de photoluminescence et le deuxième signal de photoluminescence ; ledit système de détection étant en outre 17 [Revendication 12] configure pour détecter ledit deuxième signal de photoluminescence et mesurer l'intensité du deuxième signal de photoluminescence. Dispositif selon la revendication précédente, dans lequel la première source et la deuxième source laser sont configurécs de manière à cc que la deuxième longueur d'onde soit inférieure à la première longueur d'onde et le deuxième rayonnement lumineux soit absorbé par la deuxième jonction du matériau semi-conducteur alors que le premier rayonnement lumineux traverse la deuxième jonction pour être absorbé par la première jonction. [Revendication 13] Dispositif selon l'une des revendications 8 à 12 dans lequel le système de détection comprend au moins un photodétecteur.